СПОСОБ ПОДГОТОВКИ ДРЕВЕСНОГО ШПОНА К СУШКЕ
METHOD OF VENEER PREPARATION FOR DRYING

Изобретение относится к деревообрабатывающей отрасли, а именно к сушке листов древесного шпона.
Известен способ сушки пиломатериала, заключающийся в удалении из него влаги в процессе перемещения пиломатериала и воздействии на него механической нагрузки с одновременным наложением однонаправленных модулированных ультразвуковых колебаний импульсами прямоугольной формы, причем частоту повторения модулирующих импульсов подбирают равной резонансной частоте колеблющейся механической системы, включающей в себя стержень, соединяющий выходные конусы магнитострикционных преобразователей, обрабатываемый пиломатериал и прижимной неприводной валок, а их скважность - в зависимости от необходимой средней мощности (RU №2319089, МПК F26B 7/00, 2006 г.).
Недостатками известного способа сушки являются высокие энергетические затраты.
Задачи, на решение которых направлено предлагаемое решение, - снижение энергозатрат при сушке древесины.
Вышеупомянутый недостаток исключается тем, что в способе подготовки древесного шпона к сушке при его перемещении и воздействии на него механической нагрузки и наложении однонаправленных модулированных ультразвуковых колебаний предварительно и/или одновременно в материале шпона создают градиент теплового поля посредством быстрого нагрева листа шпона с одной стороны.
Сущность способа заключается в следующем. Лист шпона, перемещая по столу, подают в валки, при этом с одной стороны лист шпона нагревают потоком лучистой энергии, источниками которой могут служить, например, галогеновые лампы, или кондуктивным способом посредством контакта с горячим валком. Таким образом обеспечивается градиент температурного поля в материале шпона, в результате которого осуществляется влагоперенос в области, имеющие более низкую температуру, то есть перемещение влаги к нижней стороне листа шпона. Одновременно на лист шпона воздействуют ультразвуковыми колебаниями, способствующими более эффективному влагопереносу.
Пример.
Лист шпона габаритами 1600×1600×1,2 (мм) и влажностью 90-120% перемещают между двумя валками, один из валков прижимной, а другой жестко соединен с ультразвуковыми излучателями с частотой колебаний 20000 Гц. Верхний валок, нагретый до температуры 280-300°С, прогревает верхнюю поверхность шпона. При другом варианте поверхность шпона прогревается внешними источниками, например инфракрасными излучателями или галогеновыми лампами. Таким образом обеспечивается градиент теплового поля в материале листа шпона и одновременно воздействие акустического поля ультразвукового диапазона.
Комплексное воздействие теплового и акустического полей обеспечивает эффективное удаление свободной влаги из древесного шпона без фазового превращения.
Способ возможно осуществить в производственном технологическом процессе на фанерных комбинатах, и после выполнения операции лущения из шпона можно таким образом предварительно удалять свободную влагу.
Листы шпона после предварительного удаления влаги поступают в сушильный агрегат, например, СРГ-25. При этом обеспечивается экономия природного газа на 30-35%.